(57)【要約】【課題】防火性、不燃性、断燃性、遮音性、施工性等の利便性を有し、内装建材用途などに適し、ＧＨｚ帯の電波の吸収性を有する電波吸収性石膏ボードを提供する。【解決手段】石膏中に、線径５〜３０μｍ、長さ３〜３０ｍｍ、ボード成形後の体積比が１．０×１０ー６〜１．０×１０−３であるステンレス極細線を混合分さして成形して作製してなる電波吸収性石膏ボード。また、この石膏ボードの片面に化粧シート、金属板、金属箔、金属メッシュあるいは表面処理鋼板を積層した電波吸収性石膏ボード。【選択図】  なし【特許請求の範囲】
【請求項１】
ステンレス極細線を石膏ボード中に混合分散してなる電波吸収性石膏ボード。
【請求項２】
ステンレス極細線を混合分散してなる石膏ボードの表面に、化粧シートを貼り合わせることを特徴とする電波吸収性石膏ボード。
【請求項３】
ステンレス極細線を混合分散してなる石膏ボードの表面に、金属板、金属箔、金属メッシュあるいは表面処理鋼板を積層することを特徴とする電波吸収性石膏ボード。
【請求項４】
ステンレス極細線を混合分散してなる石膏ボードの片面に、化粧シートを貼り合わせ、かつもう一方の片面に金属板、金属箔、金属メッシュあるいは表面処理鋼板を積層することを特徴とする電波吸収性石膏ボード。
【請求項５】
前記ステンレス極細線は、線径が５〜３０μｍ、長さが３〜３０ｍｍであり、ボード成型後の体積比が１．０×１０−６〜１．０×１０−３であることを特徴とする請求項１乃至４のいずれかに記載の電波吸収性石膏ボード。
【請求項６】
前記化粧シートが紙あるいは樹脂シートに印刷したものであることを特徴とする請求項２または４に記載の電波吸収性石膏ボード。
【発明の詳細な説明】
【０００１】
【発明の属する技術分野】
本発明は、電波吸収性能を有する電波吸収性石膏ボードに関する。
【０００２】
【従来の技術】
近年、家庭や企業におけるＬＡＮ通信や電波を用いた種々のシステム環境、例えばパソコンや携帯電話等の電子機器あるいは通信装置等においては、不要な外部からの電波や内部での反射、内部から漏洩する電波等を極力排除して、電波ノイズ（雑音、妨害波）や電波障害を防止するために、機器内部、建物の内外壁等に電波吸収体が必要とされている。
【０００３】
石膏ボードとは、通常、石膏を芯材として表裏面を石膏ボード用原紙で被覆し板状に成型したもので、防火性、不燃性、耐熱性、遮音性、施工性等に優れ、また廉価であることから内装建材（内壁や天井）の下地材や仕上げ材として多用されている。
【０００４】
このような石膏ボードの利便性を活かし、電波吸収性能を付与する従来の方法としては、ボードの芯材となる石膏中に炭素繊維等の導電性繊維を含有させたり（例えば特許文献１〜３参照）、さらに導電性メッシュを数層埋設したり、あるいは２層以上に積層するなどの石膏ボードに関する技術が開示されている（例えば特許文献４参照）。
【０００５】
しかしながら、このような炭素繊維等を含有する石膏ボードでは電波吸収性能が不十分であり、さらに導電性メッシュを埋設したり、あるいは２層以上に積層する場合は構造が複雑となるうえ、重量増にもなる。また、電子機器・通信装置等の高性能・高機能化や数量の増加により、今後電波ノイズや電波障害問題がますます厳しくなることが予測され、ＧＨｚ帯のように高い周波数帯においても高い電波吸収性能を有する電波吸収体が要望されるようになってきた。
【０００６】
この出願の発明に関する先行技術文献情報として次のものがある。
【特許文献１】
特開平１０−１０７４７９号公報
【特許文献２】
特開２００１−３２２１９４号公報
【特許文献３】
特開２０００−３３６７９６号公報
【特許文献４】
特開２００２−１２７２９７号公報
【０００７】
【発明が解決しようとする課題】
そこで、本発明は、防火性、不燃性、断熱性、遮音性、施工性等の利便性を有する石膏ボードに良好な電波吸収特性を持たせ、建物、特に内装建材用途に最適な電波吸収性石膏ボードの提供を図る。
【０００８】
【課題を解決するための手段】
本発明者らは、電波吸収性能に優れる電波吸収性石膏ボードの開発を行った。
【０００９】
本発明は、ステンレス極細線を石膏ボード中に混合分散してなる電波吸収性石膏ボードであり、ステンレス極細線を混合分散してなる石膏ボードの表面に、化粧シートを貼り合わせることを特徴とした電波吸収性石膏ボードであり、また、ステンレス極細線を混合分散してなる石膏ボードの表面に、金属板、金属箔、金属メッシュあるいは表面処理鋼板を積層することを特徴とする電波吸収性石膏ボードであり、更に、ステンレス極細線を混合分散してなる石膏ボードの片面に、化粧シートを貼り合わせ、かつもう一方の片面に金属板、金属箔、金属メッシュあるいは表面処理鋼板を積層することを特徴とする電波吸収性石膏ボードである。
【００１０】
これらの場合、前記ステンレス極細線は、線径が５〜３０μｍ、長さが３〜３０ｍｍであり、ボード成型後の体積比が１．０×１０−６〜１．０×１０−３であることが望ましい。また、前記化粧シートが紙あるいは樹脂シートに印刷したものであることが望ましい。
【００１１】
【発明の実施の形態】
以下、本発明の実施の形態について詳細に説明する。
【００１２】
本発明の電波吸収性石膏ボードは、一般的な石膏ボードの製法に用いる焼石膏、水、添加剤等を混合してスラリーとし、これにステンレス極細線を混合分散後、板状に成型されてなる。石膏中に、一定形状のステンレス極細線を一定の体積比範囲含有すると、ＧＨｚ帯の電波に対して吸収性能が優れることを我々は見いだし、そのことを特徴とする。
【００１３】
本発明に用いられるステンレス極細線には、種々のステンレス極細線を使用することができる。形状は特に限定されるものではなく、断面形状として、円、楕円、正方形、長方形、多角形などが適用できる。ステンレス極細線は、線径が５〜３０μｍで、長さは３〜３０ｍｍであることが望ましく、電波吸収性能を一様にするうえで、ステンレス極細線は石膏中に均一に分散混在していることが好ましい。線径が３０μｍを超えると電波吸収性能が低下するため、線径はできるだけ細かい方が望ましい。また長さが３ｍｍに満たないとＧＨｚ帯の電波に対する電波吸収性能が低下する。３０ｍｍを超えた場合でも、ＧＨｚ帯の電波に対する電波吸収性能の低下が生じ、かつステンレス極細線同士が絡みあって、均質に分散しにくくなるので好ましくない。
【００１４】
ステンレス極細線の種類、線径、長さにより最適な添加量が異なり、ボード成型後の体積比で、１．０×１０−６〜１．０×１０−３の範囲が適し、成型体立方センチメートルあたり、平均で０．０１〜１０ｍｇ／ｃｍ３が適当である。ステンレス極細線の添加量が少なすぎると電波吸収性能が低下し、添加量が多すぎると電波を反射しやすくなり、電波吸収性能は低下するうえ重量増となり、また経済性を損なう。
【００１５】
本発明の電波吸収性石膏ボードの密度については、強度、耐久性、作業性等やその用途を考慮して、０．３０〜０．９０ｇ／ｃｍ３であることが実用的である。ステンレス極細線の含有比率、成型条件やボード厚み等を変更することにより、用途に応じて電波吸収性能や強度等を調整することが可能である。
【００１６】
本発明の電波吸収性石膏ボードは、ボードの表面に一般的な石膏ボードと同様の石膏ボード用原紙を貼っても構わないが、意匠性が要求される用途には、例えばコート紙などの紙やポリエチレンテレフタレートなどのポリエステル樹脂フィルム、アクリル樹脂フイルム、ポリプロピレン樹脂フィルム、ポリビニルアルコール、ポリ塩化ビニル樹脂フィルムなどのプラスチックフィルムに印刷を施した意匠性を有する化粧シートを貼り合わせる。印刷を施す方法は、公知の方法が適用でき、特に限定されるものではないが、例えば、グラビア印刷、オフセット印刷などの公知の印刷方法が適用できる。またペンキのような塗料を直接施工しても良い。
【００１７】
さらに、本発明の電波吸収性石膏ボードは、ボードの背面側に、電波反射層として、鉄、アルミニウム、アルミニウム合金、銅、ステンレス等の金属板あるいは金属箔を積層することが望ましい。また上記電波反射層には、金、銀、鋼、ステンレス、アルミ、亜鉛、ニッケル等の金属メッシュ、ニッケル、亜鉛、クロム等のめっきを施した表面処理鋼板も使用できる。
【００１８】
【実施例】
以下、実施例および比較例を挙げて、本発明の効果を説明する。石膏ボードの作製に際しては、所定量の焼石膏と水を混合して焼石膏スラリーとし、これにステンレス極細線を配合して電波吸収性石膏ボードを作製した。ステンレス極細線無添加の場合を比較例として、電波吸収性能を測定した。
【００１９】
〔実施例１〕
焼石膏スラリーに、ステンレス極細線（線径８μｍ、長さ１５ｍｍ）を所定量加えて混合分散させた材料から、３０ｃｍ角、厚さ２０ｍｍで、ボード成型後の体積比が６．４×１０−６の電波吸収用石膏ボードを成型した。
【００２０】
〔実施例２〕
焼石膏スラリーに、実施例１と同様のステンレス極細線（線径８μｍ、長さ１５ｍｍ）を所定量加えて混合分散させた材料から、３０ｃｍ角、厚さ２０ｍｍで、ボード成型後の体積比が３．８×１０−５の電波吸収用石膏ボードを成型した。
【００２１】
〔実施例３〕
焼石膏スラリーに、実施例１，２と異なるステンレス極細線（線径１０μｍ、長さ２０ｍｍ）を所定量加えて混合分散させた材料から、３０ｃｍ角、厚さ２０ｍｍで、ボード成型後の体積比が３．８×１０−５の電波吸収用石膏ボードを成型した。
【００２２】
〔比較例１〕
比較例１として、ステンレス極細線が無添加の３０ｃｍ角、厚さ２０ｍｍの石膏ボードを作製した。
【００２３】
上記実施例１〜３および比較例１の石膏ボードにおいて、背面に厚さ３０μｍのアルミニウム箔を積層し、無線ＬＡＮで要求される周波数５ＧＨｚでの電波吸収性能を評価した。評価結果を表１に示す。この場合、電波吸収性能として１０ｄＢ以上、好ましくは１０〜２０ｄＢ程度の反射損失が要求され、本発明では表１に示されるように、ステンレス極細線の添加により、何れも反射損失が１５ｄＢ以上と、比較例１のステンレス極細線無添加に比べ優れた電波吸収性能が得られた。
【００２４】
【表１】
2004183367.tif 000002
【００２５】
【発明の効果】
以上のように、本発明の電波吸収性石膏ボードは、石膏中にステンレス極細線を混合分散させた構造からなる。背面側に金属板、金属箔、金属メッシュあるいは表面処理鋼板を積層することにより、特にＧＨｚ帯の電波に対して優れた電波吸収性能を与えることができる。さらに表面側に化粧シートを貼り合わせることにより、意匠性と電波吸収性能を兼ね備えた電波吸収用石膏ボードとすることができる。このため、電波ノイズや電波障害の防止に有効であり、また意匠性を有するため、内壁、天井等の内装建材用途に好適なものとなる。